(57)【要約】【課題】透明導電膜が形成される側の表面と反対側の裏面が優れた表面硬度を有するタッチパネルの透明基板に好適な透明樹脂積層板を提供することである。【解決手段】表面１０ａに透明導電膜２１が形成される透明樹脂積層板１０であって、ポリカーボネート樹脂層１と、該ポリカーボネート樹脂層１の透明導電膜２１が形成される側の片面１ａと反対側の他面１ｂに積層されるアクリル樹脂層２と、を備えるようにした。ポリカーボネート樹脂層１の厚みが、全体の厚みの５０％以上であるのが好ましい。【選択図】図１
2011046098.tif 000002
【特許請求の範囲】
【請求項１】
表面に透明導電膜が形成される透明樹脂積層板であって、ポリカーボネート樹脂層と、該ポリカーボネート樹脂層の前記透明導電膜が形成される側の片面と反対側の他面に積層されるアクリル樹脂層と、を備えることを特徴とする透明樹脂積層板。
【請求項２】
前記ポリカーボネート樹脂層の厚みが全体の厚みの５０％以上である請求項１記載の透明樹脂積層板。
【請求項３】
前記アクリル樹脂層がメタクリル樹脂およびゴム状重合体からなる層である請求項１または２記載の透明樹脂積層板。
【請求項４】
ポリカーボネート樹脂層の前記片面にアクリル樹脂層を積層した請求項１〜３のいずれかに記載の透明樹脂積層板。
【請求項５】
タッチパネルにおける透明導電体の透明基板として使用される請求項１〜４のいずれかに記載の透明樹脂積層板。
【請求項６】
タッチパネルにおける下部電極の透明基板として使用される請求項１〜４のいずれかに記載の透明樹脂積層板。
【発明の詳細な説明】
【技術分野】
【０００１】
本発明は、表面に透明導電膜が形成される透明樹脂積層板に関する。
【背景技術】
【０００２】
例えばカーナビゲーションシステム、携帯情報端末、産業機械の操作パネル、パーソナルコンピューターの画面、携帯ゲーム機等には、タッチパネルが利用されている。該タッチパネルは、互いに対向する板状の一対の透明導電体と、該透明導電体間に空間を設けるためのドットスペーサーとを備え、一方の透明導電体（上部電極）を押したときに、該透明導電体が他方の透明導電体（下部電極）と接触することによって通電するよう構成されている（例えば、特許文献１参照）。
【０００３】
前記透明導電体は、通常、ポリエチレンテレフタレートやポリカーボネート等からなる透明基板の表面に、錫ドープ酸化インジウム（ＩＴＯ）等の導電性物質を含む透明導電膜が形成されてなる（例えば、特許文献１〜３参照）。
【０００４】
前記透明基板において、前記透明導電膜が形成される側の表面と反対側の裏面には、優れた表面硬度が要求される。すなわち、前記透明導電体を下部電極として用いる場合には、加工時に前記透明基板の裏面は、加工テーブルと対向する下側に配置されるので、加工テーブルから物理的な衝撃を受ける。また、前記透明導電体を上部電極として用いる場合には、前記透明基板の裏面は指やタッチペン等でタッチされるタッチ面になる。したがって、下部電極および上部電極のいずれの場合においても、前記透明基板の裏面には、優れた表面硬度が要求される。ところが、この表面硬度の要求に対し、特許文献１〜３に記載されているような従来の透明基板では、十分に対応できていないのが現状である。
【先行技術文献】
【特許文献】
【０００５】
【特許文献１】特開２００８−３０２６０１号公報
【特許文献２】特開平７−２０５３８５号公報
【特許文献３】特開２００１−３２２１９７号公報
【発明の概要】
【発明が解決しようとする課題】
【０００６】
本発明の課題は、透明導電膜が形成される側の表面と反対側の裏面が優れた表面硬度を有するタッチパネルの透明基板に好適な透明樹脂積層板を提供することである。
【課題を解決するための手段】
【０００７】
本発明者らは、上記課題を解決すべく鋭意研究を重ねた結果、以下の構成からなる解決手段を見出し、本発明を完成するに至った。
（１）表面に透明導電膜が形成される透明樹脂積層板であって、ポリカーボネート樹脂層と、該ポリカーボネート樹脂層の前記透明導電膜が形成される側の片面と反対側の他面に積層されるアクリル樹脂層と、を備えることを特徴とする透明樹脂積層板。
（２）前記ポリカーボネート樹脂層の厚みが全体の厚みの５０％以上である前記（１）記載の透明樹脂積層板。
（３）前記アクリル樹脂層がメタクリル樹脂およびゴム状重合体からなる層である前記（１）または（２）記載の透明樹脂積層板。
（４）ポリカーボネート樹脂層の前記片面にアクリル樹脂層を積層した前記（１）〜（３）のいずれかに記載の透明樹脂積層板。
（５）タッチパネルにおける透明導電体の透明基板として使用される前記（１）〜（４）のいずれかに記載の透明樹脂積層板。
（６）タッチパネルにおける下部電極の透明基板として使用される前記（１）〜（４）のいずれかに記載の透明樹脂積層板。
【発明の効果】
【０００８】
本発明の透明樹脂積層板によれば、透明導電膜が形成される側の表面と反対側の裏面が、表面硬度に優れるアクリル樹脂層からなるので、ポリエチレンテレフタレートやポリカーボネート等からなる従来の裏面よりも優れた表面硬度を得ることができる。また、前記アクリル樹脂層を、耐衝撃性を有するポリカーボネート樹脂層に積層するので、透明樹脂積層板全体の耐衝撃性を確保することができる。しかも、アクリル樹脂の屈折率は空気の屈折率に近いので、アクリル樹脂層を積層すると光を反射し難くなり、ポリカーボネート樹脂単層よりも高い光透過性を得ることができる。
【０００９】
前記透明樹脂積層板の表面に透明導電膜を形成すると、透明導電体を得ることができる。したがって、本発明の透明樹脂積層板は、前記（５）のように、タッチパネルにおける透明導電体の透明基板として好適に使用することができる。
特に、前記（６）のように、加工時において物理的な衝撃を受ける下部電極の透明基板として好適である。
【図面の簡単な説明】
【００１０】
【図１】本発明の一実施形態にかかる透明樹脂積層板を示す概略断面説明図である。
【図２】本発明の一実施形態にかかる透明樹脂積層板の製造方法を示す概略説明図である。
【図３】本発明の他の実施形態にかかる透明樹脂積層板を示す概略断面説明図である。
【発明を実施するための形態】
【００１１】
以下、本発明にかかる透明樹脂積層板の一実施形態について、図１を参照して詳細に説明する。同図に示すように、本実施形態にかかる透明樹脂積層板１０は、その表面１０ａに透明導電膜２１が形成されるものである。該透明樹脂積層板１０は、ポリカーボネート樹脂層１と、アクリル樹脂層２とを備えている。
【００１２】
ポリカーボネート樹脂層１を構成するポリカーボネート樹脂としては、例えば、二価フェノールとカルボニル化剤とを界面重縮合法や溶融エステル交換法等で反応させることにより得られるものの他、カーボネートプレポリマーを固相エステル交換法等で重合させることにより得られるもの、環状カーボネート化合物を開環重合法で重合させることにより得られるもの等が挙げられる。
【００１３】
前記二価フェノールとしては、例えばハイドロキノン、レゾルシノール、４，４’−ジヒドロキシジフェニル、ビス（４−ヒドロキシフェニル）メタン、ビス｛（４−ヒドロキシ−３，５−ジメチル）フェニル｝メタン、１，１−ビス（４−ヒドロキシフェニル）エタン、１，１−ビス（４−ヒドロキシフェニル）−１−フェニルエタン、２，２−ビス（４−ヒドロキシフェニル）プロパン（通称ビスフェノールＡ）、２，２−ビス｛（４−ヒドロキシ−３−メチル）フェニル｝プロパン、２，２−ビス｛（４−ヒドロキシ−３，５−ジメチル）フェニル｝プロパン、２，２−ビス｛（４−ヒドロキシ−３，５−ジブロモ）フェニル｝プロパン、２，２−ビス｛（３−イソプロピル−４−ヒドロキシ）フェニル｝プロパン、２，２−ビス｛（４−ヒドロキシ−３−フェニル）フェニル｝プロパン、２，２−ビス（４−ヒドロキシフェニル）ブタン、２，２−ビス（４−ヒドロキシフェニル）−３−メチルブタン、２，２−ビス（４−ヒドロキシフェニル）−３，３−ジメチルブタン、２，４−ビス（４−ヒドロキシフェニル）−２−メチルブタン、２，２−ビス（４−ヒドロキシフェニル）ペンタン、２，２−ビス（４−ヒドロキシフェニル）−４−メチルペンタン、１，１−ビス（４−ヒドロキシフェニル）シクロヘキサン、１，１−ビス（４−ヒドロキシフェニル）−４−イソプロピルシクロヘキサン、１，１−ビス（４−ヒドロキシフェニル）−３，３，５−トリメチルシクロヘキサン、９，９−ビス（４−ヒドロキシフェニル）フルオレン、９，９−ビス｛（４−ヒドロキシ−３−メチル）フェニル｝フルオレン、α，α’−ビス（４−ヒドロキシフェニル）−ｏ−ジイソプロピルベンゼン、α，α’−ビス（４−ヒドロキシフェニル）−ｍ−ジイソプロピルベンゼン、α，α’−ビス（４−ヒドロキシフェニル）−ｐ−ジイソプロピルベンゼン、１，３−ビス（４−ヒドロキシフェニル）−５，７−ジメチルアダマンタン、４，４’−ジヒドロキシジフェニルスルホン、４，４’−ジヒドロキシジフェニルスルホキシド、４，４’−ジヒドロキシジフェニルスルフィド、４，４’−ジヒドロキシジフェニルケトン、４，４’−ジヒドロキシジフェニルエーテル、４，４’−ジヒドロキシジフェニルエステル等が挙げられ、必要に応じてそれらの２種以上を用いることもできる。
【００１４】
中でも、ビスフェノールＡ、２，２−ビス｛（４−ヒドロキシ−３−メチル）フェニル｝プロパン、２，２−ビス（４−ヒドロキシフェニル）ブタン、２，２−ビス（４−ヒドロキシフェニル）−３−メチルブタン、２，２−ビス（４−ヒドロキシフェニル）−３，３−ジメチルブタン、２，２−ビス（４−ヒドロキシフェニル）−４−メチルペンタン、１，１−ビス（４−ヒドロキシフェニル）−３，３，５−トリメチルシクロヘキサンおよびα，α’−ビス（４−ヒドロキシフェニル）−ｍ−ジイソプロピルベンゼンから選ばれる二価フェノールを単独でまたは２種以上用いるのが好ましく、特に、ビスフェノールＡの単独使用や、１，１−ビス（４−ヒドロキシフェニル）−３，３，５−トリメチルシクロヘキサンと、ビスフェノールＡ、２，２−ビス｛（４−ヒドロキシ−３−メチル）フェニル｝プロパンおよびα，α’−ビス（４−ヒドロキシフェニル）−ｍ−ジイソプロピルベンゼンから選ばれる１種以上の二価フェノールとの併用が好ましい。
【００１５】
前記カルボニル化剤としては、例えばホスゲン等のカルボニルハライド、ジフェニルカーボネート等のカーボネートエステル、二価フェノールのジハロホルメート等のハロホルメート等が挙げられ、必要に応じてそれらの２種以上を用いることもできる。
【００１６】
一方、アクリル樹脂層２を構成するアクリル樹脂としては、一般的にメタクリル樹脂が用いられる。該メタクリル樹脂は、メタクリル酸メチル単位を主成分とするもの、具体的にはメタクリル酸メチル単位を通常５０重量％以上、好ましくは７０重量％以上含むメタクリル酸メチル樹脂であるのが好ましく、メタクリル酸メチル単位１００重量％のメタクリル酸メチル単独重合体であってもよいし、メタクリル酸メチルと、該メタクリル酸メチルと共重合し得る他の単量体との共重合体であってもよい。
【００１７】
前記メタクリル酸メチルと共重合し得る他の単量体としては、例えばメタクリル酸エチル、メタクリル酸ブチル、メタクリル酸シクロヘキシル、メタクリル酸フェニル、メタクリル酸ベンジル、メタクリル酸２−エチルヘキシル、メタクリル酸２−ヒドロキシエチル等のメタクリル酸メチル以外のメタクリル酸エステル類や、アクリル酸メチル、アクリル酸エチル、アクリル酸ブチル、アクリル酸シクロヘキシル、アクリル酸フェニル、アクリル酸ベンジル、アクリル酸２−エチルヘキシル、アクリル酸２−ヒドロキシエチル等のアクリル酸エステル類が挙げられる。また、スチレンや置換スチレン類、例えばクロロスチレン、ブロモスチレン等のハロゲン化スチレン類や、ビニルトルエン、α−メチルスチレン等のアルキルスチレン類等も挙げられる。さらに、メタクリル酸、アクリル酸等の不飽和酸類、アクリロニトリル、メタクリロニトリル、無水マレイン酸、フェニルマレイミド、シクロヘキシルマレイミド等も挙げられる。これらメタクリル酸メチルと共重合し得る他の単量体は、それぞれ単独で用いてもよいし、２種以上を組み合わせて用いてもよい。
【００１８】
アクリル樹脂は、ゴム状重合体をブレンドして用いてもよい。これにより、透明樹脂積層板１０を割れ難くすることができる。特に、メタクリル樹脂にゴム状重合体をブレンドし、アクリル樹脂層２を、メタクリル樹脂およびゴム状重合体からなる層とするのが好ましい。
【００１９】
前記ゴム状重合体としては、例えばアクリル系多層構造重合体や、５〜８０重量部のゴム状重合体にアクリル系不飽和単量体等のエチレン性不飽和単量体２０〜９５重量部をグラフト重合させてなるグラフト共重合体等が挙げられる。
【００２０】
前記アクリル系多層構造重合体は、ゴム弾性の層またはエラストマーの層を２０〜６０重量％程度内在させるものがよく、最外には硬質層を有するものがよく、さらに最内層として硬質層を含む構造のものでもよい。
【００２１】
前記ゴム弾性の層およびエラストマーの層は、ガラス転移点（Ｔｇ）が２５℃未満のアクリル系重合体の層であるのがよく、具体的には、低級アルキルアクリレート、低級アルキルメタクリレート、低級アルコキシアルキルアクリレート、シアノエチルアクリレート、アクリルアミド、ヒドロキシ低級アルキルアクリレート、ヒドロキシ低級アルキルメタクリレート、アクリル酸およびメタクリル酸から選ばれる単官能単量体の１種以上を、アリルメタクリレート等の多官能単量体で架橋させてなる重合体の層であるのがよい。低級アルキル基としては、炭素数１〜８個程度の直鎖または分岐したアルキル基が挙げられ、低級アルコキシアルキル基としては、炭素数１〜８個程度の直鎖または分岐したアルコキシアルキル基が挙げられる。
【００２２】
前記硬質層は、Ｔｇが２５℃以上のアクリル系重合体の層であるのがよく、具体的には、炭素数１〜４個のアルキル基を有するアルキルメタクリレートを単独でまたは主成分として重合させたものがよい。アルキルメタクリレートを主成分として共重合体とする場合、共重合成分としては、他のアルキルメタクリレートやアルキルアクリレート、スチレン、置換スチレン、アクリロニトリル、メタクリロニトリル等の単官能単量体を用いてもよいし、さらに多官能単量体を加えて架橋重合体としてもよい。
【００２３】
アクリル系多層構造重合体は、例えば特公昭５５−２７５７６号公報、特開平６−８０７３９号公報、特開昭４９−２３２９２号公報等に記載されている。
【００２４】
前記５〜８０重量部のゴム状重合体にエチレン性不飽和単量体２０〜９５重量部をグラフト重合させてなるグラフト共重合体において、前記ゴム状重合体としては、例えばポリブタジエンゴム、アクリロニトリル／ブタジエン共重合体ゴム、スチレン／ブタジエン共重合体ゴム等のジエン系ゴム、ポリブチルアクリレート、ポリプロピルアクリレート、ポリ−２−エチルヘキシルアクリレート等のアクリル系ゴム、エチレン／プロピレン／非共役ジエン系ゴム等が用いられる。また、このゴム状重合体にグラフト共重合させるのに用いられるエチレン性単量体としては、例えばスチレン、アクリロニトリル、アルキル（メタ）アクリレート等が挙げられる。これらのグラフト共重合体は、例えば特開昭５５−１４７５１４号公報、特公昭４７−９７４０号公報等に記載されている。
【００２５】
アクリル樹脂にゴム状重合体を分散させる場合には、アクリル樹脂１００重量部に対して、ゴム状重合体を、通常３〜１５０重量部、好ましくは５〜５０重量部の割合で分散させるのがよい。ゴム状重合体の量があまり多いと、表面硬度が低下して好ましくない。また、ゴム状重合体の量があまり少ないと、透明樹脂積層板１０を割れ難くする効果が得られ難くなる。
【００２６】
なお、ポリカーボネート樹脂層１，アクリル樹脂層２には、それぞれ必要に応じて、例えば光拡散剤、艶消剤、染料、光安定剤、紫外線吸収剤、酸化防止剤、離型剤、難燃剤、帯電防止剤等の添加剤を１種または２種以上、添加してもよい。
【００２７】
ここで、前記したポリカーボネート樹脂層１，アクリル樹脂層２は、いずれも透明性（光透過性）を有している。前記「透明」とは、可視光を透過することを意味する。以下、「透明」の記載は、これと同様に規定される。透明樹脂積層板１０は、これらポリカーボネート樹脂層１，アクリル樹脂層２を積層してなるので、透明性を有している。
【００２８】
前記したアクリル樹脂層２は、優れた表面硬度を有している。該アクリル樹脂層２は、ポリカーボネート樹脂層１の透明導電膜２１が形成される側の片面１ａと反対側の他面１ｂに積層されている。したがって、透明樹脂積層板１０の透明導電膜２１が形成される側の表面１０ａと反対側の裏面１０ｂは、表面硬度に優れるアクリル樹脂層２からなるので、該裏面１０ｂは優れた表面硬度を有するようになる。
【００２９】
また、前記したポリカーボネート樹脂層１は耐衝撃性を有しているので、透明樹脂積層板１０全体の耐衝撃性が確保される。さらに、アクリル樹脂の屈折率は空気の屈折率に近いので、アクリル樹脂層２を積層すると光を反射し難くなり、それゆえ透明樹脂積層板１０は、高い光透過性を示すことができる。
【００３０】
透明樹脂積層板１０は、通常、シート状ないしフィルム状であり、その厚みとしては、０．１〜２ｍｍであるのが好ましい。
【００３１】
また、ポリカーボネート樹脂層１の厚みは、全体の厚みの５０％以上であるのが好ましく、７０％以上であるのがより好ましく、８０％以上であるのがさらに好ましい。これにより、透明樹脂積層板１０の耐衝撃性を確保することができ、該透明樹脂積層板１０が割れ難いものとなる。
【００３２】
一方、全体の厚みに対するポリカーボネート樹脂層１の厚みがあまり薄いと、アクリル樹脂層２の厚みが大きくなる。アクリル樹脂層２は、通常、ポリカーボネート樹脂層１よりも耐熱性に劣る。したがって、全体の厚みに対するポリカーボネート樹脂層１の厚みがあまり薄くなると、透明樹脂積層板１０の耐衝撃性が低下するのみならず、耐熱性も低下するおそれがあるので好ましくない。
【００３３】
アクリル樹脂層２の厚みは、１０μｍ以上であるのが好ましく、２０〜２００μｍであるのがより好ましい。アクリル樹脂層２の厚みがあまり薄いと、十分な表面硬度が得られないおそれがある。また、アクリル樹脂層２の厚みがあまり大きいと、透明樹脂積層板１０の耐熱性が低下するおそれがある。
【００３４】
透明樹脂積層板１０は、ポリカーボネート樹脂層１とアクリル樹脂層２とを、例えば所定の接着剤層を介して貼合するか、共押出成形で積層一体化することにより製造することができる。
【００３５】
透明樹脂積層板１０を共押出成形で製造する場合には、まず、２基または３基の一軸または二軸の押出機を用いて、前述したポリカーボネート樹脂層１を構成するポリカーボネート樹脂と、アクリル樹脂層２を構成するアクリル樹脂とをそれぞれ溶融混練した後、これらをフィードブロックダイやマルチマニホールドダイ等を介して積層する。ついで、積層一体化されたシート状ないしフィルム状の溶融樹脂を、例えばロールユニット等を用いて冷却固化することにより透明樹脂積層板１０を得る。以下、透明樹脂積層板１０を共押出成形で製造する一実施形態について、図２を参照して詳細に説明する。
【００３６】
図２に示すように、まず、ポリカーボネート樹脂およびアクリル樹脂を、それぞれ別個の押出機３１，３２で加熱して溶融混練しながら、共押出成形用のダイ３３から押出し、積層一体化する。ついで、ダイ３３から共押出されたシート状ないしフィルム状の溶融樹脂３４を、略水平方向に対向配置された２本の冷却ロール３５に挟み込んで冷却する。溶融樹脂３４の厚みや、２本の冷却ロール３５の間隔、周速度等を調整すると、得られる透明樹脂積層板１０の厚みを調整することができる。
【００３７】
冷却ロール３５は、１番ロール３６，２番ロール３７で構成されている。１番ロール３６，２番ロール３７は、少なくとも一方がモータ等の回転駆動手段に接続されており、両ロールが所定の周速度で回転するように構成されている。１番ロール３６，２番ロール３７のうち、２番ロール３７は、両ロール間で挟持された後のシート状ないしフィルム状の透明樹脂積層板１０が巻き掛けられる、巻き掛けロールである。
【００３８】
１番ロール３６，２番ロール３７としては、例えば剛性を有する金属ロール、弾性を有する金属弾性ロール等が挙げられる。前記金属ロールとしては、例えばドリルドロールやスパイラルロール等が挙げられる。前記金属弾性ロールとしては、例えば軸ロールと、この軸ロールの外周面を覆うように配置され溶融樹脂３４に接触する円筒形の金属製薄膜とを備え、これら軸ロールと金属製薄膜との間に水や油等の温度制御された流体が封入されたものや、ゴムロールの表面に金属ベルトを巻いたもの等が挙げられる。
【００３９】
１番ロール３６，２番ロール３７は、金属ロールのみか、金属弾性ロールのみで構成してもよいし、金属ロールと金属弾性ロールとを組み合わせて構成してもよい。
【００４０】
金属ロールと金属弾性ロールとを組み合わせる場合には、強度や熱収縮の異方性が低減された透明樹脂積層板１０を得ることができる。すなわち、溶融樹脂３４を金属ロールと金属弾性ロールとの間に挟持すると、金属弾性ロールが溶融樹脂３４を介して金属ロールの外周面に沿って凹状に弾性変形し、金属弾性ロールと金属ロールとが溶融樹脂３４を介して所定の接触長さで接触する。これにより、金属ロールと金属弾性ロールとが、溶融樹脂３４に対して面接触で圧着するようになり、これらロール間に挟持される溶融樹脂３４は面状に均一加圧されながら製膜される。このように製膜すると製膜時の歪みが低減されるので、強度や熱収縮の異方性が低減された透明樹脂積層板１０が得られる。
【００４１】
また、金属ロールと金属弾性ロールとを組み合わせる場合には、金属弾性ロールを１番ロール３６とし、金属ロールを２番ロール３７とするのが好ましい。これにより、金属ロールと金属弾性ロールとを組み合わせることにより得られる効果を高めることができる。
【００４２】
１番ロール３６，２番ロール３７間で挟持された後のシート状ないしフィルム状の透明樹脂積層板１０は、２番ロール３７に巻き掛けられた後、図示しない引取りロールにより搬送ロール上を冷却されながら引取られ、これにより透明樹脂積層板１０を得る。
【００４３】
一方、透明樹脂積層板１０の表面１０ａに形成される透明導電膜２１は、導電性物質を含有した透明な膜であり、タッチパネルに採用される各種の公知のものが採用可能である。
【００４４】
前記導電性物質としては、例えば酸化インジウム、錫ドープ酸化インジウム（ＩＴＯ）、ガリウムドープ酸化インジウム、亜鉛ドープ酸化インジウム、酸化錫、アンチモンドープ酸化錫（ＡＴＯ）、フッ素ドープ酸化錫（ＦＴＯ）、酸化亜鉛、アルミニウムドープ酸化亜鉛（ＡＺＯ）、ガリウムドープ酸化亜鉛（ＧＺＯ）、フッ素ドープ酸化亜鉛、インジウムドープ酸化亜鉛、硼素ドープ酸化亜鉛、酸化カドミウム等が挙げられる。なお、本実施形態にかかる導電性物質は、例示したこれらの導電性物質に限定されるものではない。
【００４５】
透明導電膜２１には、必要に応じてバインダー樹脂や添加剤を含有させてもよい。前記バインダー樹脂としては、例えば熱可塑性樹脂、熱硬化性樹脂、紫外線硬化樹脂等が挙げられる。前記添加剤としては、例えば難燃剤、紫外線吸収剤、着色剤、可塑剤等が挙げられる。
【００４６】
透明導電膜２１の厚さとしては、０．０５〜５μｍ程度が適当である。透明導電膜２１は、例えば前記導電性物質を溶剤に加えた塗布液を、表面１０ａに直接塗布して乾燥させるか、あるいは予め支持体上に剥離可能に支持した透明導電膜２１を、所定の接着剤層を介して前記支持体から表面１０ａへ転写することによって形成することができる。
【００４７】
透明導電膜２１を表面１０ａに形成すると、透明導電体２０が得られる。したがって、透明樹脂積層板１０は、例えばカーナビゲーションシステム、携帯情報端末、産業機械の操作パネル、パーソナルコンピューターの画面、携帯ゲーム機等のタッチパネルにおける透明導電体の透明基板として好適に使用することができる。
【００４８】
透明樹脂積層板１０は、前記した理由から、その裏面１０ｂが優れた表面硬度を有するので、タッチパネルにおける下部電極および上部電極のいずれの透明基板としても好適に使用することができ、特に、加工時に物理的な衝撃を受ける下部電極の透明基板として好適に使用することができる。
【００４９】
次に、本発明の透明樹脂積層板にかかる他の実施形態について、図３を参照して詳細に説明する。なお、図３においては、前述した図１，図２と同一の構成部分には同一の符号を付して説明は省略する。
【００５０】
図３に示すように、本実施形態にかかる透明樹脂積層板１１は、その表面１１ａに透明導電膜２１が形成されるものである。該透明樹脂積層板１１は、ポリカーボネート樹脂層１，アクリル樹脂層２を備えているので、前記した一実施形態にかかる透明樹脂積層板１０と同様に、その裏面１１ｂは優れた表面硬度を有する。
【００５１】
透明樹脂積層板１１は、さらにアクリル樹脂層３を備えている。該アクリル樹脂層３は、ポリカーボネート樹脂層１の片面１ａに積層されている。この配置でアクリル樹脂層３を積層すると、透明樹脂積層板１１の耐衝撃性を向上させることができる。
【００５２】
アクリル樹脂層２，３の組成および厚みは、互いに同一であってもよいし、異なっていてもよい。なお、３層構造の透明樹脂積層板１１は、アクリル樹脂層２，３の組成や厚みによっては、面衝撃性が低下して割れ易くなることがある。それゆえ、アクリル樹脂層２，３には、前記したゴム状重合体を分散させるのが好ましい。これにより、透明樹脂積層板１１の面衝撃性が低下して割れ易くなるのを抑制することができる。その他の構成は、前記した一実施形態にかかる透明樹脂積層板１０と同様であるので、説明を省略する。
【００５３】
以下、本発明の実施例を示すが、本発明はこれらによって限定されるものではない。なお、以下の実施例中、含有量ないし使用量を表す部は、特記ない限り重量基準である。また、以下の実施例および比較例で使用した押出装置の構成は、次の通りである。
【００５４】
押出機３１：スクリュー径６５ｍｍ、一軸、ベント付き（東芝機械（株）製）。
押出機３２：スクリュー径４５ｍｍ、一軸、ベント付き（日立造船（株）製）。
フィードブロック：２種３層および２種２層分配（日立造船（株）製）。
ダイ３３：Ｔダイ、リップ幅１４００ｍｍ、リップ間隔１ｍｍ（日立造船（株）製）。
冷却ロール３５：横型、面長１４００ｍｍ、径３００ｍｍφの冷却ロール２本。
【００５５】
押出機３１，３２、ダイ３３を図２に示すように配置し、フィードブロックを所定位置に配置した。ついで、冷却ロール３５を構成する１番ロール３６，２番ロール３７を、それぞれ以下のように構成した。
【００５６】
＜ロール構成１＞
（１番ロール３６）
軸ロールの外周面を覆うように金属製薄膜を配置し、軸ロールと金属製薄膜との間に流体を封入した金属弾性ロールを１番ロール３６とした。軸ロール、金属製薄膜および流体は、次の通りである。
【００５７】
軸ロール：ステンレス鋼製。
金属製薄膜：厚さ２ｍｍのステンレス鋼製の鏡面金属スリーブ。
流体：油であり、この油を温度制御することによって、金属弾性ロールを温度制御可能にした。より具体的には、温度調節機のＯＮ−ＯＦＦ制御により前記油を加熱、冷却して温度制御可能にし、軸ロールと金属製薄膜との間に循環させた。
【００５８】
（２番ロール３７）
表面状態を鏡面にしたステンレス鋼製のスパイラルロール（金属ロール）を２番ロール３７とした。
なお、１番ロール３６，２番ロール３７が溶融樹脂３４を介して接触する接触長さは、４ｍｍにした。
【００５９】
＜ロール構成２＞
１番ロール３６，２番ロール３７を、いずれも表面状態を鏡面にしたステンレス鋼製のスパイラルロールとした。
【００６０】
以下の実施例および比較例で使用した樹脂は、次の通りである。
樹脂１：芳香族ポリカーボネートのみの重合体（住友ダウ（株）製の「カリバー３０１−１０」）。
樹脂２： メタクリル酸メチル／アクリル酸メチル＝９８／２（重量比）の共重合体。
樹脂３：メタクリル酸メチル／アクリル酸メチル＝９６／４（重量比）の共重合体９１重量％に下記参考例で得たアクリル系多層構造重合体を９重量％含有させたアクリル樹脂系組成物。
樹脂４：メタクリル酸メチル／アクリル酸メチル＝９６／４（重量比）の共重合体７９重量％に下記参考例で得たアクリル系多層構造重合体を２１重量％含有させたアクリル樹脂系組成物。
【００６１】
［参考例］
（ゴム状重合体の製造）
特公昭５５−２７５７６号の実施例に記載の方法に準拠して、３層構造からなるアクリル系多層構造重合体を製造した。具体的には、まず、内容積５Ｌのガラス製反応容器に、イオン交換水１７００ｇ、炭酸ナトリウム０．７ｇ、過硫酸ナトリウム０．３ｇを仕込み、窒素気流下で撹拌後、ペレックスＯＴ−Ｐ（（株）花王製）４．４６ｇ、イオン交換水１５０ｇ、メチルメタクリレート１５０ｇ、アリルメタクリレート０．３ｇを仕込んだ後、７５℃に昇温し１５０分間撹拌を続けた。
【００６２】
続いてブチルアクリレート６８９ｇ、スチレン１６２ｇ、アリルメタクリレート１７ｇの混合物と過硫酸ナトリウム０．８５ｇ、ペレックスＯＴ−Ｐ７．４ｇとイオン交換水５０ｇの混合物を別の入口から９０分間にわたり添加し、さらに９０分間重合を続けた。
【００６３】
重合を完了後、さらにメチルアクリレート３２６ｇ、エチルアクリレート１４ｇの混合物と過硫酸ナトリウム０．３４ｇを溶解させたイオン交換水３０ｇを別々の口から３０分間にわたって添加した。
【００６４】
添加終了後、さらに６０分間保持し重合を完了した。得られたラテックスを０．５％塩化アルミニウム水溶液に投入して重合体を凝集させた。これを温水にて５回洗浄後、乾燥してアクリル系多層構造重合体を得た。
【００６５】
［実施例１〜１１］
＜透明樹脂積層板の作製＞
樹脂層Ａとして、表１に示す種類の樹脂を押出機３１にて溶融混練し、フィードブロックに供給した。一方、樹脂層Ｂとして、表１に示す種類の樹脂を押出機３２にて溶融混練し、フィードブロックに供給した。押出機３１からフィードブロックに供給される樹脂層Ａが主層となり、押出機３２からフィードブロックに供給される樹脂層Ｂが表層（２番ロール３７側）となるように、共押出成形を行った。
【００６６】
そして、ダイ３３から押出された溶融樹脂３４を、表１に示すロール構成の１番ロール３６および２番ロール３７で挟持しながら製膜し、表１に示す厚さの２層構造からなる透明樹脂積層板を得た。なお、１番ロール３６の表面温度は１２０℃であり、２番ロール３７の表面温度は、１３０℃であった。これらの温度は、各ロールの表面温度を実測した値である。また、表１中の押出機３１，３２における「厚み」は、樹脂層Ａ，Ｂの各厚みを示している。表１中の「総厚み」は、得られた透明樹脂積層板の総厚みを示している。
【００６７】
［実施例１２〜２２および比較例１］
樹脂層Ａとして、表１に示す種類の樹脂を押出機３１にて溶融混練し、フィードブロックに供給した。一方、樹脂層Ｂとして、表１に示す種類の樹脂を押出機３２にて溶融混練し、フィードブロックに供給した。押出機３１からフィードブロックに供給される樹脂層Ａが中間層となり、押出機３２からフィードブロックに供給される樹脂層Ｂが両表層となるように、共押出成形を行った。
【００６８】
そして、ダイ３３から押出された溶融樹脂３４を、表１に示すロール構成の１番ロール３６および２番ロール３７で挟持しながら製膜し、表１に示す厚さの３層構造からなる透明樹脂積層板を得た。なお、１番ロール３６の表面温度は１１０℃であり、２番ロール３７の表面温度は、１２５℃であった。
【００６９】
［比較例２〜４］
表１に示す種類の樹脂を押出機３１にて溶融混練し、フィードブロックおよびダイ３３の順に供給した。そして、ダイ３３から押出された溶融樹脂３４を、表１に示すロール構成の１番ロール３６および２番ロール３７で挟持しながら製膜し、表１に示す厚さの単層構造からなる透明樹脂板を得た。
【００７０】
＜評価＞
得られた各透明樹脂積層板および透明樹脂板（実施例１〜２２および比較例１〜４）について、鉛筆硬度および全光線透過率の評価を行った。各評価方法を以下に示すと共に、その結果を表１に併せて示す。
【００７１】
（鉛筆硬度）
ＪＩＳ  Ｋ５６００に準拠して測定した。なお、実施例１〜１１の透明樹脂積層板における測定面は、樹脂層Ｂである。
【００７２】
（全光線透過率）
ＪＩＳ Ｋ７３６１−１：１９９７に準拠し、ヘイズメーターＨＭ−１５０（（株）村上色彩技術研究所製）を用いて測定した。なお、実施例１〜１１は、樹脂層Ｂを光源に対向させて測定した。
【００７３】
【表１】
2011046098.tif 000003
【００７４】
表１から明らかなように、実施例１〜２２は比較例１〜４よりも、鉛筆硬度および全光線透過率において良好な結果を示しているのがわかる。
【００７５】
一方、実施例１〜１１の２層構造からなる透明樹脂積層板について、該積層板を手で折り曲げて割れるか否かを評価した（折り曲げ性）。その結果、該積層板は、折り曲げても割れ難い結果を示した。また、３層構造からなる実施例１２〜２２の透明樹脂積層板のうち、アクリル樹脂層がメタクリル樹脂およびゴム状重合体からなる層である実施例１６〜２２の積層板について、上記と同様にして折り曲げ性を評価した。その結果、該積層板は、折り曲げても割れ難い結果を示した。
【符号の説明】
【００７６】
１  ポリカーボネート樹脂層
１ａ  片面
１ｂ  他面
２，３  アクリル樹脂層
１０，１１  透明樹脂積層板
１０ａ，１１ａ  表面
１０ｂ，１１ｂ  裏面
２０  透明導電体
２１  透明導電膜
３１，３２  押出機
３３  ダイ
３４  溶融樹脂
３５  冷却ロール
３６  １番ロール
３７  ２番ロール
【図１】
2011046098.tif 000004
【図２】
2011046098.tif 000005
【図３】
2011046098.tif 000006